(57)【要約】  目的元素の分離性能を維持しつつ排液量を低減することが可能な元素分離方法及び元素分離システムを提供する。本発明の元素分離方法は、（１）目的元素を含む溶液の酸化還元電位を、前記目的元素を含む化学種のみの極性を変換し得る電位に調整する第一の工程２と、（２）前記酸化還元電位調整後の溶液をイオン吸着体に導入し、前記極性が変換された目的元素を含む化学種及び前記溶液中の不純物元素の化学種のうち何れか一方のみを前記イオン吸着体に選択的に吸着させる第二の工程３と、を備え、前記溶液から目的元素を分離する。
2015075798.tif 000002
【特許請求の範囲】
【請求項１】
目的元素を含む溶液の酸化還元電位を、前記目的元素を含む化学種のみの極性を変換し得る電位に調整する第一の工程と、
前記酸化還元電位調整後の溶液をイオン吸着体に導入し、前記極性が変換された目的元素を含む化学種及び前記溶液中の不純物元素の化学種のうち何れか一方のみを前記イオン吸着体に選択的に吸着させる第二の工程と、
を備え、前記溶液から目的元素を分離することを特徴とする元素分離方法。
【請求項２】
目的元素を含む溶液の酸化還元電位を、前記溶液に含まれる不純物元素を含む化学種のみの極性を変換し得る電位に調整する第一の工程と、
前記酸化還元電位調整後の溶液をイオン吸着体に導入し、前記極性が変換された不純物元素を含む化学種及び前記目的元素を含む化学種のうち何れか一方のみを前記イオン吸着体に選択的に吸着させる第二の工程と、
を備え、前記溶液から目的元素を分離することを特徴とする元素分離方法。
【請求項３】
請求項１または請求項２に記載の元素分離方法において、
前記第一の工程における前記化学種の極性の変換は、正負の極性の変更、０価から正の電荷への変更または０価から負の電荷への変更であることを特徴とする元素分離方法。
【請求項４】
請求項３に記載の元素分離方法において、
前記目的元素を含む化学種または前記極性が変換された目的元素を含む化学種が前記イオン吸着体に吸着されているとき、溶離液を通流し前記イオン吸着体に吸着された前記目的元素を含む化学種または前記極性が変換された目的元素を含む化学種を分離し回収する工程を備えたことを特徴とする元素分離方法。
【請求項５】
請求項３に記載の元素分離方法において、
前記第一の工程の前に、前記目的元素を含む溶液のｐＨを測定し、測定結果に基づき所定のｐＨに調整する工程を有することを特徴とする元素分離方法。
【請求項６】
目的元素を含む溶液を導入し、前記目的元素を含む化学種のみの極性を変換するよう前記溶液の酸化還元電位を調整する酸化還元電位調整装置と、
極性変換後の前記目的元素を含む化学種を含む溶液を導入し、前記極性が変換された目的元素を含む化学種及び前記溶液中の不純物のうち何れか一方のみを選択的に吸着するイオン吸着装置と、
を備えたことを特徴とする元素分離システム。
【請求項７】
請求項６に記載の元素分離システムにおいて、
前記目的元素を含む化学種の極性の変換は、正負の極性の変更、０価から正の電荷への変更または０価から負の電荷への変更であることを特徴とする元素分離装置。
【請求項８】
請求項７に記載の元素分離システムにおいて、
前記イオン吸着装置は、内部に正イオンまたは負イオンを吸着するイオン吸着樹脂が充填されたインオン吸着塔であることを特徴とする元素分離システム。
【請求項９】
請求項７に記載の元素分離システムにおいて、
前記イオン吸着部に溶離液を通流し、前記イオン吸着部に吸着された前記極性変換後の前記目的元素を含む化学種を分離し回収する目的元素回収部を備えたことを特徴とする元素分離システム。
【発明の詳細な説明】
【技術分野】
【０００１】
本発明は、イオン吸着体を用いた元素の分離方法及び元素の分離システムに関する。
【背景技術】
【０００２】
イオン交換樹脂をはじめとしたイオン吸着体による分離回収法は、貴金属回収、核燃料の回収及び排水処理など多岐にわたって利用されている。イオン吸着体としては、無機吸着ゼオライト、多孔質シリカ及び多孔質カーボン等の無機吸着体、負イオン交換樹脂、正イオン交換樹脂、キレート樹脂、キレート、凝集材等が知られている。イオン吸着体による分離回収法では、一般に、溶液中から回収すべき元素である目的元素を含むイオンをイン吸着体に吸着し分離する。この際、溶液中に目的元素以外に不純物元素が含まれていると、不純物元素は目的元素と同様にイオン吸着体に吸着され、分離性能が低下する。【０００３】
そこで特許文献１では、目的元素である白金族元素とその他の不純物イオンを分離するため、白金族元素を含み、かつ不純物元素を含む塩化物溶液の酸化還元電位を変化させることにより白金族元素をイオン交換樹脂に選択的に吸着させている。特許文献１では、白金族元素を含む塩化物溶液の酸化還元電位を酸化剤の添加により変化させる。溶液の酸化還元電位により、白金族元素をすべてクロロ錯体化しやすい４価にする。クロロ錯体はイオン交換樹脂に対する吸着選択性が高いため、白金族元素を選択的に吸着可能としている。【０００４】
特許文献２では、目的元素であるウランとその他の不純物元素とが含まれる溶液を還元し、ウランを負イオン硝酸錯体として負イオン交換体に接触させる。ウランを還元により４価とすることで、負イオン交換体に対して選択性の高い硝酸錯体への変化を促進し、負イオン交換体への吸着選択性を高めている。
【先行技術文献】
【特許文献】
【０００５】
【特許文献１】特開２００４−１３１７４５号公報
【特許文献２】特開２００２−２３６１９５号公報
【非特許文献】
【０００６】
【非特許文献１】Ｍａｒｃｅｌ  Ｐｏｕｒｂａｉｘ著，「Ａｔｌａｓ  ｏｆ  Ｅｌｅｃｔｒｏｃｈｅｍｉｃａｌ  Ｅｑｕｉｌｉｂｒｉａ  ｉｎ  Ａｑｕｅｏｕｓ  Ｓｏｌｕｔｉｏｎｓ」，Ｎａｔｉｏｎａｌ  Ａｓｓｏｃｉａｔｉｏｎ  ｏｆ  Ｃｏｒｒｏｓｉｏｎ  Ｅｎｇｉｎｅｅｒｓ出版，１９７４年発行，第２３４頁から第２４１頁，第２７５頁，第２８２頁
【発明の概要】
【発明が解決しようとする課題】
【０００７】
特許文献１及び特許文献２では、いずれも目的元素の価数を変化させて、目的元素を含む錯イオンの形成を促進するものである。しかしながら、目的元素を含む錯イオンの電荷の極性は、目的元素の価数を変化させた前後で一致している。そのため、仮に吸着選択性に差があったとしても、極性が一致しているイオンは、イオン吸着体に吸着される。そのため、不純物元素の濃度が高い場合には、目的元素の分離性能の低下や、薬剤および排液量の増大が懸念される。【０００８】
本発明は、目的元素の分離性能を維持しつつ排液量を低減することが可能な元素分離方法及び元素分離システムを提供する。
【課題を解決するための手段】
【０００９】
上記課題を解決するため、本発明の元素分離方法は、（１）目的元素を含む溶液の酸化還元電位を、前記目的元素を含む化学種のみの極性を変換し得る電位に調整する第一の工程と、（２）前記酸化還元電位調整後の溶液をイオン吸着体に導入し、前記極性が変換された目的元素を含む化学種及び前記溶液中の不純物元素の化学種のうち何れか一方のみを前記イオン吸着体に選択的に吸着させる第二の工程と、を備え、前記溶液から目的元素を分離することを特徴とする。【００１０】
また、本発明の元素分離システムは、（１）目的元素を含む溶液を導入し、前記目的元素を含む化学種のみの極性を変換するよう前記溶液の酸化還元電位を調整する酸化還元電位調整装置と、（２）極性変換後の前記目的元素を含む化学種を含む溶液を導入し、前記極性が変換された目的元素を含む化学種及び前記溶液中の不純物のうち何れか一方のみを選択的に吸着するイオン吸着装置と、を備えたことを特徴とする。
【発明の効果】
【００１１】
本発明によれば、目的元素の分離性能を維持しつつ排液量を低減することが可能な元素分離方法及び元素分離システムを提供することができる。【００１２】
上記した以外の課題、構成及び効果は、以下の実施形態の説明により明らかにされる。
【図面の簡単な説明】
【００１３】
【図１】本発明の一実施形態に係る元素分離システムの全体概略構成図である
【図２】図１に示す元素分離システムによる工程フローを示す図である。
【図３】図１に示す酸化還元電位調整装置の構成図である。
【図４】図１に示す酸化還元電位調整装置の他の構成図である。
【図５】本発明の実施例１に係る酸化還元電位調整時の吸収スペクトルの変化を示す図である。
【図６】本発明の実施例と比較例での吸着選択性の変化を示す図である。
【図７】本発明の実施例２で用いるイオン交換樹脂のモデル化合物を示す図である。
【図８】図７に示すモデル化合物に対する各化学種の吸着選択性のシミュレーション結果を示す図である。
【発明を実施するための形態】
【００１４】
図１に、本発明の一実施形態に係る元素分離システムの全体概略構成を示す。元素分離システムは、ｐＨ調整槽１００、酸化還元電位調整装置１０１、イオン吸着体として機能するイオン交換樹脂塔１０２、目的元素を回収する目的元素回収装置１０３、イオン交換樹脂塔１０２へ供給する溶離液を貯留する溶離液タンク１０４、供給される溶離液によりイオン交換樹脂塔１０２から流出する不純物元素を含む溶離液を回収し不純物元素を回収する不純物元素回収槽１０５から構成される。
【００１５】
本発明の元素分離システムは、例えば、生活排水等に含まれるリン（Ｐ）、使用済み核燃料に含まれるウラン（Ｕ）、あるいは使用済み触媒に含まれる触媒材料バナジウム（Ｖ）等、様々な用途に応じて処理対象から目的元素を分離するシステムに適用できる。処理対象から特定の元素を除去する場合及び処理対象から特定の元素を分離回収する場合等、目的元素とその他の元素である不純物元素を分離するものに適用できる。以下、本明細書において、便宜上、目的元素をＭＡ、不純物元素をＭＢとして説明する。
【００１６】
ｐＨ調整槽１００は、処理対象に含まれる遷移金属あるいは半金属元素の一部の化学種の極性を、後述する酸化還元電位調整装置１０１と共に変化させるために設けられている。
【００１７】
酸化還元電位調整装置は、図３に示されるように、酸化還元電位調整装置１０１は、目的元素をＭＡ及び不純物元素ＭＢを含有する水溶液を注入ポート７より導入する負極室１１、なお、ここで、例えば処理対象を使用済み触媒とする場合、目的元素ＭＡはバナジウム（Ｖ）、不純物元素をＭＢはタングステン（Ｗ）となる。注入ポート８より、例えば、塩化ナトリウム（ＮａＣｌ）溶液を導入する正極室１２、負極室１１及び正極室の間に、正イオン交換膜１３を挟み負極室１１側にメッシュ電極１４、正極室１２側に板状電極１５が配置され、これらをボルト１９等の固定具にて固定され構成されている。負極室１１内にはマグネット式の攪拌子１６、正極室１２内にはマグネット式の攪拌子１７がそれぞれ設けられており、スターラ１８により所望の回転数にて回転駆動されることにより、それぞれ負極室１１内及び正極室１２内に導入された目的元素ＭＡ及び不純物元素ＭＢを含む水溶液及び塩化ナトリウム溶液が攪拌される。
【００１８】
このとき、調整される酸化還元電位は、目的元素ＭＡを含む化学種の極性を変換し、不純物元素ＭＢを含む化学種の極性を変換することの無いよう調整される。すなわち、酸化還元電位調整装置１０１では、目的元素ＭＡを含む化学種の極性のみを変換するよう機能する。なお、本発明において、化学種の極性の変換は、正負の極性の変更、０価から正の電荷への変更または０価から負の電荷への変更をさす。
【００１９】
イオン交換樹脂塔１０２は、内部にイオン交換樹脂が充填されたカラムを備え、その上部または下部より酸化還元電位調整装置１０１による調整後の溶液を通流することで、溶液中に存在するイオンのうち、所望のイオンを選択的にイオン交換樹脂に吸着するものである。ここで、イオン交換樹脂には、吸着部位において、自身の正イオンを放出して溶液中に存在する正イオンを吸着する特性を有するもの（正イオン交換体）、自身の負イオンを放出して溶液中に存在する負イオンを吸着する特性を有するもの（負イオン交換体）、配位結合により特定のイオンを選択的に吸着するもの、正イオン吸着部位と負イオン吸着部位を備え中性塩を吸着するものなどが用いられる。このうち、配位結合によりイオンを選択的に吸着するものでは、吸着部位における元素の不対電子が吸着されるイオンに存在する軌道に電子を与えて結合を形成する。このように、イオン交換樹脂として、正イオン交換樹脂、負イオン交換樹脂、キレート樹脂、キレート、凝集材等が用いられる。
【００２０】
イオン交換樹脂塔１０２には、上述のように酸化還元電位調整装置１０１により目的元素ＭＡを含む化学種のみの極性が変化された溶液が導入され、極性が変化されない不純物元素ＭＢを含む化学種のみをイオン交換樹脂に吸着する。
【００２１】
目的元素回収装置１０３は、イオン交換樹脂塔１０２から流出する極性が変化された目的元素ＭＡを含む化学種が溶存する溶液を回収することで目的元素ＭＡを回収する。
【００２２】
溶離液タンク１０４は、イオン交換樹脂塔１０２内のイオン交換樹脂に選択的に吸着された不純物元素ＭＢを含む化学種を、イオン交換樹脂より分離するための溶離液を貯留する。
【００２３】
不純物元素回収槽１０５は、溶離液タンク１０４よりイオン交換樹脂塔１０２に供給された溶離液により、イオン交換樹脂に選択的に吸着された不純物元素ＭＢを含む化学種がイオン交換樹脂より分離され、流出す溶離液を回収することで、不純物元素ＭＢを回収する。
【００２４】
なお、本実施形態においては、イオン交換樹脂塔１０２内のイオン交換樹脂に酸化還元電位調整装置１０１により極性が変化することなく溶液中に溶存する不純物元素ＭＢを含む化学種のみを選択的に吸着する構成としたがこれに限られない。すなわち、酸化還元電位調整装置１０１により極性が変換された目的元素ＭＡを含む化学種のみを選択的にイオン交換樹脂に吸着する構成としてもよい。この場合、溶離液タンク１０４に貯留する溶離液は、目的元素ＭＡを含む化学種をイオン交換樹脂より溶離する性質を有するものとし、溶離液をイオン交換樹脂塔１０２に供給することで、目的元素ＭＡを回収する。
【００２５】
次に、元素分離システムにより処理対象のより目的元素と不純物元素を分離し回収する工程フローを説明する。
【００２６】
ｐＨ調整工程１では、後段の処理工程であるイオン吸着工程３にて、イオン交換樹脂塔１０２に目的元素ＭＡ及び不純物元素ＭＢが溶存する溶液を通水する際に適したｐＨとなるよう、例えば酸を添加することにより、目的元素ＭＡ及び不純物元素ＭＢが溶存する溶液のｐＨ調整を行う。ｐＨ調整後の溶液には、例えば、目的元素ＭＡを含む化学種が負の極性の電荷を持つ酸化状態の化学種ＭＡＯｘ−、不純物元素ＭＢを含む化学種が負の極性の電荷を持つ酸化状態の化学種ＭＢＯｘ−として溶存する状態を想定する。
【００２７】
酸化還元電位調整工程２では、図３に示す酸化電位調整装置１０１内の負極室１１側に配置されたメッシュ電極１４及び正極室１２側に配置された板状電極１５への印加電圧を調整することで、目的元素ＭＡを含む化学種ＭＡＯｘ−を正の極性の電荷を持つ還元状態の化学種ＭＡＲＥＤ＋へ変換する。他方、不純物元素ＭＢを含む化学種は負の極性の電荷を持つ酸化状態の化学種ＭＢＯｘ−のまま溶液中に溶存する。すなわち、目的元素ＭＡを含む化学種の極性のみが負から正へと変換される。ここで、例えば目的元素ＭＡをバナジウム（Ｖ）、不純物元素ＭＢをタングステン（Ｗ）とした場合、酸化還元電位調整工程により、バナジウムを含む化学種であるオキソアニオンＨ３Ｖ２Ｏ７−はバナジウムを含む化学種であるオキソカチオンＶＯ＋に変換される。また、不純物元素であるタングステンを含む化学種の極性はオキソアニオンＷＯ42−のまま変換されない。よって、目的元素ＭＡを含む化学種の極性のみが変換される。
【００２８】
なお、酸化還元電位調整工程２において、不純物元素ＭＢを含む化学種の極性をのみを変換し、目的元素ＭＡを含む化学種の極性は変換されぬよう酸化還元電位を調整するよう構成してもよい。
【００２９】
ｐＨ調整あるいは酸化還元電位調整による化学種の極性の変換につては、既に多くの検証がなされており、例えば、非特許文献１によれば、極性が負から正へと変換されるものとして、Ｈ２ＶＯ４−からＶＯ＋、ＭｎＯ４２―からＭｎＯＨ＋、ＣｒＯ４２−からＣｒＯ＋等が示されている。また、同様に極性が変換される化学種としては、例えば、Ｈ７Ｏ１３Ｕ３−からＵＯ２＋、ＴｃＯ４−からＴｃＯ（ＯＨ）２０、Ｈ２ＳｅＯ３０からＨＳｅ―、Ｈ２ＡｓＯ４−からＨＡｓＯ２等が挙げられる。
【００３０】
このように、目的元素ＭＡとして、バナジウム（Ｖ）、マンガン（Ｍｎ）、クロム（Ｃｒ）、ウラン（Ｕ）を分離する場合には、極性の変換は負から正へ酸化還元電位調整により変換される。また、目的元素ＭＡとして、テクネチウム（Ｔｃ）、セレン（Ｓｅ）、ヒ素（Ａｓ）を分離する場合には、極性の変換は負の電荷から０価へ酸化還元電位調整により変換される。上述のとおり、本発明における化学種の極性の変換は、正負の極性の変更、０価から正の電荷への変更または０価から負の電荷への変更として定義される。
上述の元素を含め化学種の電荷の極性が変換される元素としては、ベリリウム（Ｂｅ）、ホウ素（Ｂ）、炭素（Ｃ）、窒素（Ｎ）、フッ素（Ｆ）、アルミニウム（Ａｌ）、ケイ素（Ｓｉ）、リン（Ｐ）、硫黄（Ｓ）、スカンジウム（Ｓｃ）、チタン（Ｔｉ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ガリウム（Ｇａ）、ゲルマニウム（Ｇｅ）、ヒ素（Ａｓ）、セレン（Ｓｅ）、臭素（Ｂｒ）、イットリウム（Ｙ）、ジルコニウム（Ｚｒ）、ニオブ（Ｎｂ）、テクネチウム（Ｔｃ）、ルテニウム（Ｒｕ）、ロジウム（Ｒｈ）、パラジウム（Ｐｄ）、銀（Ａｇ）、カドミウム（Ｃｄ）、インジウム（Ｉｎ）、スズ（Ｓｎ）、アンチモン（Ｓｂ）、テレル（Ｔｅ）、ヨウ素（Ｉ）、ランタン（Ｌａ）、セシウム（Ｃｅ）、プラセオジウム（Ｐｒ）、ネオジウム（Ｎｄ）、サマリウム（Ｓｍ）、ユウロピウム（Ｅｕ）、ガドリニウム（Ｇｄ）、テルビウム（Ｔｂ）、シスプロシウム（Ｄｙ）、ホルミニウム（Ｈｏ）、エルピウム（Ｅｒ）、ツリウム（Ｔｍ）、イッテルビウム（Ｙｂ）、ルテチウム（Ｌｕ）、ハフニウム（Ｈｆ）、タンタル（Ｔａ）、レニウム（Ｒｅ）、オスニウム（Ｏｓ）、イリジウム（Ｉｒ）、白金（Ｐｔ）、金（Ａｕ）、水銀（Ｈｇ）、タリウム（Ｔｌ）、鉛（Ｐｂ）、ビスマス（Ｂｉ）、ポロニウム（Ｐｏ）、アクチニウム（Ａｃ）、プロトアクチニウム（Ｐａ）、ウラン（Ｕ）、ネプツニウム（Ｎｐ）、プルトニウム（Ｐｕ）、アメリシウム（Ａｍ）、キュリウム（Ｃｍ）、アインスタニウム（Ｅｓ）、フェルミニウム（Ｆｍ）、メンデレビウム（Ｍｄ）、ノーベリウム（Ｎｏ）、ローレンシウム（Ｌｒ）が挙げられる。
【００３１】
よって、本発明の酸化還元電位調整装置１０１により、目的元素ＭＡを含む化学種の極性を変換することで、分離可能なものとして、上述の使用済み核燃料に含まれる元素の場合には、ウラン（Ｕ）のみならず、長寿命の核分裂生成物（ＦＰ：Ｆｉｓｓｉｏｎ  Ｐｒｏｄｕｃｔ）であるテクネチウム（Ｔｃ）あるいはヨウ素（Ｉ）、更には、寿命放射性元素であるネプツニウム（Ｎｐ）、アメリシウム（Ａｍ）、キュリウム（Ｃｍ）等のマイナーアクチニド（ＭＡ：Ｍｉｎｏｒ  Ａｃｔｉｎｉｄｅ）を選択的に吸着分離することができる。
【００３２】
上述のとおり酸化還元電位調整工程２において、不純物元素ＭＢは化学種ＭＢＯＸ−のまま保持される。なお、ここで、メッシュ電極１４及び板状電極１５へ電圧印加時には、極性が変換された目的元素を含む化学種ＭＡＲＥＤ＋が、再び極性が変化される前の状態ＭＡＯＸ−へともどることを防ぐため、図３に示す酸化還元電位調整装置１０１内に、メッシュ電極１４と板状電極１５の間にイオン交換膜１３を配する構成としている。なお、メッシュ電極１４と板状電極１５との間にイオン交換膜１３に代えて半透膜を設ける構成としてもよい。
【００３３】
イオン吸着工程３では、酸化還元電位調整工程２により得られる、極性が変換された目的元素の化学種ＭＡＲＥＤ＋及び極性変換されない不純物元素の化学種ＭＢＯＸ−を含む溶液をイオン交換樹脂塔１０２に導入する。イオン交換樹脂塔１０２内のイオン交換樹脂として、例えば、負イオン交換体を用いることにより、イオン交換樹脂塔１０２内を通流する溶液から不純物元素を含む化学種ＭＢＯＸ−のみを吸着し、目的元素を含む化学種ＭＡＲＥＤ＋はイオン交換樹脂に吸着されることなくイオン交換樹脂塔１０２より流出する。図２において、Ｒはイオン交換樹脂を表している。ここで、ここで、例えば目的元素ＭＡをバナジウム（Ｖ）、不純物元素ＭＢをタングステン（Ｗ）とした場合、酸化還元電位調整工程により、化学種の極性がオキソアニオンＨ３Ｖ２Ｏ７−からオキソカチオンＶＯ＋に変換された目的元素であるバナジウムを含む化学種は、イオン交換樹脂に吸着されることなくイオン交換樹脂塔１０２より流出する。一方、化学種の極性がオキソアニオンＷＯ42−のまま変換されない不純物元素であるタングステンを含む化学種は、負イオン交換体であるイオン交換樹脂に吸着される。
【００３４】
なお、イオン交換樹脂として、正イオン交換体を用いれば、オキソカチオンＶＯ＋に変換された目的元素であるバナジウムを含む化学種をイオン交換樹脂に吸着させることができる。また、このとき、オキソアニオンＷＯ42−のまま変換されない不純物元素であるタングステンを含む化学種はイオン交換樹脂に吸着されることなくイオン交換樹脂塔１０２より流出する。
【００３５】
目的元素回収工程４では、イオン吸着体であるイオン交換樹脂に吸着されることなく流出する目的元素を含む化学種ＭＡＲＥＤ＋を含む溶液を、目的元素回収装置１０３に導入し、固体の塩等としてＭＡＸｎを回収する。
【００３６】
また、不純物元素回収工程４’では、溶離液タンク１０４に貯留された溶離液が、図示しないポンプによりイオン交換樹脂塔１０２へ供給され、イオン交換樹脂に吸着された不純物元素を含む化学種ＭＢＯＸ−は溶離し、不純物元素回収槽１０５に回収される。ここで、例えば、例えば目的元素ＭＡをバナジウム（Ｖ）、不純物元素ＭＢをタングステン（Ｗ）とした場合、溶離液として、例えば塩化アンモニウム（ＮＨ４ＣＬ）水溶液を用いればよい。図示しないポンプより、塩化アンモニウム水溶液をイオン交換樹脂塔１０２へ供給することで、イン交換樹脂に吸着されたオキソアニオンＷＯ42−をイオン交換樹脂より溶離し、薬剤添加により固体の塩としてタングステンを回収できる。
【００３７】
図４に、図１に示す酸化還元電位調整装置の他の構成例を示す。図３と同一の構成要素には同一の符号を付している。図４に示す酸化還元電位調整装置１０１は、負極室内１１内にイオン交換樹脂１０を充填した点が図３に示した酸化還元電位調整装置と異なる。
【００３８】
図４に示す酸化還元電位調整装置１０１では、注入ポート７より目的元素をＭＡ及び不純物元素ＭＢを含有する水溶液が負極室１１に導入される。ここで、目的元素ＭＡはバナジウム（Ｖ）、不純物元素をＭＢはタングステン（Ｗ）とした場合、上述のとおり、バナジウムを含む化学種であるオキソアニオンＨ3Ｖ2Ｏ7−、タングステンを含む化学種であるオキソアニオンＷＯ42−が溶存する水溶液が負極室１１へ導入される。また、正極室１２に注入ポート８より導入される塩化ナトリウム水溶液は、図３と同様に攪拌子１７により所定の攪拌速度にて攪拌される。ここで、負極室１１には、図３に示した攪拌子１６が備えられていないものの、メッシュ電極１４及び板状電極１５を介してそれぞれ負極室１１内の上記目的元素及び不純元素の化学種を含む水溶液、正極室１２内の塩化ナトリウム水溶液に電位が付加され、その電位が調整される。
【００３９】
電位調整により、負極室１１内では、バナジウムを含む化学種であるオキソアニオンＨＨ3Ｖ2Ｏ7−は、オキソカチオンＶＯ＋へと化学種の極性が変換され、タングステンを含む化学種であるオキソアニオンＷＯ42−の極性は変換されることなく溶存する。
【００４０】
また、負極室１１内には負イオン交換体であるイオン交換樹脂１０が充填されている。これにより、イオン交換樹脂１０は、自身の負イオンを負極室１１内の溶液中に放出し、溶液中に存在する負イオンを吸着する。すなわち、水溶液中のオキソアニオンＷＯ42−はイオン交換樹脂１０に吸着され、バナジウムを含む化学種のオキソカチオンＶＯ＋はイオン交換樹脂１０に吸着されることなく溶液中に溶存する。
【００４１】
よって、図４に示す酸化還元電位調整装置１０１では、バナジウムを含む化学種の極性の変換と、タングステンを含む化学種のイオン交換樹脂１０への吸着が負極室１１内で行われる。図４に示す酸化還元電位調整装置１０１を用いれば、イオン交換樹脂塔１０２を不要とできる。
【００４２】
本実施形態においては、上述のとおり、イオン吸着工程３において、極性が変換されない不純物元素を含む化学種ＭＢＯＸ−のみをイオン交換樹脂に吸着させる構成としたが、これに限られず、極性が変換された化学種ＭＡＲＥＤ＋のみを吸着させるよう構成してもよい。この場合、イオン交換樹脂塔１０２内のイオン交換樹脂として正イオン交換体を用いればよい。
【００４３】
また、酸化還元電位調整工程２において、目的元素ＭＡを含む化学種の極性を変換するよう酸化還元電位を調整する場合を例に説明したが、これに限られず、不純物元素ＭＢを含む化学種の極性を変換するよう構成してもよい。
【００４４】
以下、本発明の実施例について図面を用いて説明する。
【実施例１】
【００４５】
本実施例においては、目的元素ＭＡをバナジウム（Ｖ）、不純物元素ＭＢをタングステン（Ｗ）とした場合を例に説明する。【００４６】
バナジウム（Ｖ）―タングステン（Ｗ）混合液を用意し、混合液のｐＨを７に調整した。酸化還元電位調整装置１０１として、上述の図３の構成を用い、正極室１２に注入ポート８を介して導入する塩化ナトリウム水溶液を１０ｗｔ．％ＮａＣｌ溶液とし、ｐＨ７に調整後のバナジウムータングステン混合液を注入ポート７を介して負極室１１に導入し、メッシュ電極１４及び板状電極１５により溶液の酸化還元電位を変化させ、混合液中のバナジウムを含む化学種をオキソアニオンＨ３Ｖ２Ｏ７−からオキソカチオンＶＯ＋へ変化させた。  以下、実験条件および結果について説明する。【００４７】
先ず、１０ｗｔ．％水酸化ナトリウム溶液２００ｇに対して、模擬触媒粉末３．４ｇ秤量して混合し、２時間撹拌した。なお、模擬触媒粉末中にはバナジウム（Ｖ）およびタングステン（Ｗ）がそれぞれ１．１ｇ含まれている。これをアルミナ製蒸発皿に移して８０℃〜１００℃で１５時間乾燥させた。十分乾燥させた後、らいかい機等を用いて混合水酸化アルカリと触媒成分を均一に混合し、粉末を２５０℃―５時間大気中で加熱処理を行なった。加熱処理後、水２０Ｌを投入して３時間撹拌し、模擬触媒粉末中のバナジウム、タングステンをオキソアニオンとして、それぞれ、Ｈ3Ｖ2Ｏ7−、ＷＯ42−が溶存する混合液を得た。このとき混合液のｐＨは１４であった。これに３７ｗｔ．％塩酸溶液を加え、ｐＨ７に調整した。【００４８】
その後、図３に示す酸化還元電位調整装置１０１を用いてバナジウムを含む化学種とタングステンを含む化学種を変化させた。正極室１２に１０％のＮａＣｌ溶液を注入ポート８より１５ｍｌ導入し、負極室１１にｐＨ＝７に調整したバナジウム−タングステン混合液を注入ポート７より導入した。正極室１２と負極室１１の間に配置される正イオン交換膜１３としてＮａｆｉｏｎ（デュポン社登録商標）を用い、メッシュ電極１４及び板状電極１５へ電圧印加中は正極室１２、負極室１１それぞれに設置した攪拌子１６、１７とスターラ１８による回転撹拌を行なった。電圧の印加は１Ｖで３０分間行なった。【００４９】
電圧印加０分、１５分、３０分後のバナジウム−タングステン混合液を負極室１１から取り出し、水で１０倍希釈して吸光度を測定した。測定した吸光度スペクトルを図５に示す。波長８００ｎｍに見られる非常に緩やかな吸収ピークが時間と共に増大し、混合液中バナジウムの一部の化学種が変化していることが示された。【００５０】
電圧印加後３０分のバナジウム−タングステン混合液５ｍｌを負極室１１から取り出し、イオン交換樹脂５ｍｌ(ＳＡ−１０、三菱化学社)と混合して緩やかに１５分間撹拌し、イオン交換樹脂にバナジウム、タングステンを吸着させた。比較として、電圧印加後のｐＨと同じｐＨに調整した混合液を５ｍｌ分取し、イオン交換樹脂５ｍｌと混合して緩やかに１５分間攪拌したものも作成した。なお、イオン交換樹脂には強塩基性負イオン交換樹脂を一例として用いたが、イオン交換樹脂の種類はこれに限らない。【００５１】
タングステンおよびバナジウムを吸着後、イオン交換樹脂を分離し、混合液中のバナジウム、タングステン濃度をＩＣＰ−ＡＥＳ装置により測定した。本実験ではＩＣＰ−ＡＥＳ装置は、ＳＩＩナノテクノロジー社製のＳＰＳ３５００ＤＤを使用した。【００５２】
図６に、本実施例として電圧印加後に吸着処理した場合と、比較例として電圧印加せずに吸着した場合の、イオン交換樹脂を分離した後の溶液中のバナジウム、タングステン濃度を示す。混合液におけるバナジウムの濃度は４８００ｐｐｍ、タングステンの濃度は４６００ｐｐｍとしている。【００５３】
本実施例である電圧印加後に吸着処理した液に含まれるバナジウムの濃度は１４００ｐｐｍ、タングステンの濃度は５６０ｐｐｍ、比較例でのバナジウムの濃度は４５０ｐｐｍ、タングステンの濃度は３１０ｐｐｍであった。よって、比較例における、タングステンの吸着率は９１％、バナジウムの吸着率は９３％が確認され、バナジウ及びタングステンの吸着率は共に約９０％と吸着選択性は見られない。【００５４】
これに対し本実施例におけるバナジウムの吸着率が７１％、タングステンの吸着率が８８％と、バナジウムの吸着率のみが低い値を示し、吸着選択性を有することが確認された。よって、電圧を印加することにより、バナジウムの吸着率を低減することが可能であることが実証された。【００５５】
すなわち、目的元素であるバナジウムを含む化学種の極性みを、酸化還元電位調整によりオキソアニオンＨ３Ｖ２Ｏ７−からオキソカチオンＶＯ＋へ変換し、不純物元素であるタングステンを含む化学種の極性はオキソアニオンＷＯ42−のまま変換しないことにより、イオン吸着工程での吸着選択性が確認された。
【実施例２】
【００５６】
本実施例では、目的元素ＭＡを、バナジウム（Ｖ）、クロム（Ｃｒ）、ヒ素（Ａｓ）、マンガン（Ｍｎ）とし、電圧印加によりこれら目的元素の化学種ＭＡが変化した場合の、イオン吸着体に対する吸着選択性の変化をシミュレーションにより計算した。シミュレーションは、ＭＯＰＡＣ（Ｍｏｌｅｃｕｌａｒ  Ｏｒｂｉｔａｌ  ＰＡＣｋａｇｅ，ver.９．０３ＣＳ)を用いて行なった。【００５７】
負イオン交換樹脂のイオン交換に寄与する末端基の構造より、図６に示した構造をモデル化合物として採用し、各イオン吸着体のモデル化合物２１として採用し、各イオン吸着前後での生成エンタルピー変化およびエントロピー変化を計算した。【００５８】
図７において、Ｍｘは、目的元素ＭＡを含む化学種であり、例えば、バナジウムを含む化学種であるオキソアニオンＨ３Ｖ２Ｏ７−、バナジウムを含む化学種であるオキソカチオンＶＯ＋、クロムを含む化学種であるオキソカチオンＣｒＯ＋、クロムを含む化学種であるオキソアニオンＣｒＯ４２−、ヒ素を含む化学種であるオキソアニオンＨ２ＡｓＯ４−、ヒ素を含む化学種であるＨＡｓＯ２、マンガンを含む化学種であるオキソアニオンＭｎＯ４２−、マンガンを含む化学種であるオキソカチオンＭｎＯＨ＋である。【００５９】
計算モデルには遷移金属錯体の計算が可能なＰＭ（Ｐａｒａｍｅｔｅｒｉｚａｔｉｏｎ  Ｍｏｄｅｌ）６を用いた。なお、本反応は水溶液中で起こる反応であることから、モデル化合物２１を取り囲むように水を６個配置した状態で構造を最適化した後、エネルギー計算を行なった。図７における下段左側の状態は、イオン吸着前のモデル化合物２２を示し、下段右側の状態は、イオン吸着後のモデル化合物２３を示している。【００６０】
各イオン吸着前後での生成エンタルピー変化ΔＨｆ、エントロピー変化ΔＳおよびこれらの数値から算出したギブス自由エネルギーΔＧを図８に示す。ギブス自由エネルギーΔＧが負の値であれば反応は自発的に進行し、負に大きいほど、イオン交換樹脂との反応が優位である。【００６１】
図８に示すギブス自由エネルギーΔＧより、バナジウムを含む化学種であるオキソアニオンＨ３Ｖ２Ｏ７−、クロムを含む化学種であるオキソアニオンＣｒＯ４２−、ヒ素を含む化学種であるオキソアニオンＨ２ＡｓＯ４−、ヒ素を含む化学種であるＨＡｓＯ２、マンガンを含む化学種であるオキソアニオンＭｎＯ４２−は、負イオン交換樹脂に吸着される。【００６２】
しかし、バナジウムを含む化学種がオキソアニオンＨ３Ｖ２Ｏ７−からオキソカチオンＶＯ＋へと化学種の極性が変換されると、著しくイオン交換樹脂に対する結合力が低下する。また、同様に、クロムを含む化学種がオキソアニオンＣｒＯ４２−からオキソカチオンＣｒＯ＋へと化学種の極性が変換されると、イオン交換樹脂に対する結合力は著しく低下する。マンガンを含む化学種がオキソアニオンＭｎＯ４２−からオキソカチオンＭｎＯＨ＋へと化学種の極性が変換される場合も同様である。【００６３】
また、ヒ素を含む化学種であるオキソアニオンＨ２ＡｓＯ４−がヒ素を含む化学種である０価のＨＡｓＯ２へ変換された場合、ギブス自由エネルギーΔＧは負の値を示すものの、その値は５％まで低減されていることがわかる。【００６４】
これより、目的元素ＭＡを含む化学種の極性が、正負で逆転すると、イオン交換樹脂との反応が自発的に進行せず、イオン交換樹脂へ吸着されない。また、目的元素ＭＡをヒ素とした場合の化学種の変化、Ｈ２ＡｓＯ４−がＨＡｓＯ２へ変換される場合のように、化学種の極性が正負で逆転することなく、負の電荷から０価に変化する場合は、イオン吸着体への吸着性の有無は変化しないが、選択性の強さは大きく変化する。これは、ギブス自由エネルギーΔＧが約５％に低減されることによる。【００６５】
以上から、目的元素ＭＡを含む化学種の電荷の極性を変化させることにより、イオン吸着体への吸着選択性を大きく変化させることが可能であることが示された。【００６６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の実施例の構成の追加・削除・置換をすることが可能である。
【符号の説明】
【００６７】
１…ｐＨ調整工程，２…酸化還元電位調整工程，３…イオン吸着工程，４…目的元素回収工程，４’…不純物元素回収工程，７，８…注入ポート，１１…負極室，１２…正極室，１３…イオン交換膜，１４…メッシュ電極，１５…板状電極，１６，１７…攪拌子，１８…スターラ，１００…ｐＨ調整槽，１０１…酸化還元電位調整装置，１０２…イオン交換樹脂塔，１０４…溶離液タンク，１０３…目的元素回収装置，１０５…不純物元素回収槽
【図１】
2015075798.tif 000003
【図２】
2015075798.tif 000004
【図３】
2015075798.tif 000005
【図４】
2015075798.tif 000006
【図５】
2015075798.tif 000007
【図６】
2015075798.tif 000008
【図７】
2015075798.tif 000009
【図８】
2015075798.tif 000010
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
目的元素を含む溶液の酸化還元電位を、電極への印加電圧を調整することにより、前記目的元素を含む化学種のみの極性を変換し得る電位に調整する第一の工程と、
前記酸化還元電位調整後の溶液をイオン吸着体に導入し、前記極性が変換された目的元素を含む化学種及び前記溶液中の不純物元素の化学種のうち何れか一方のみを前記イオン吸着体に選択的に吸着させる第二の工程と、
を備え、前記溶液から目的元素を分離することを特徴とする元素分離方法。
【請求項２】
目的元素を含む溶液の酸化還元電位を、電極への印加電圧を調整することにより、前記溶液に含まれる不純物元素を含む化学種のみの極性を変換し得る電位に調整する第一の工程と、
前記酸化還元電位調整後の溶液をイオン吸着体に導入し、前記極性が変換された不純物元素を含む化学種及び前記目的元素を含む化学種のうち何れか一方のみを前記イオン吸着体に選択的に吸着させる第二の工程と、
を備え、前記溶液から目的元素を分離することを特徴とする元素分離方法。
【請求項３】
請求項１または請求項２に記載の元素分離方法において、
前記第一の工程における前記化学種の極性の変換は、正負の極性の変更、０価から正の電荷への変更または０価から負の電荷への変更であることを特徴とする元素分離方法。
【請求項４】
請求項３に記載の元素分離方法において、
前記目的元素を含む化学種または前記極性が変換された目的元素を含む化学種が前記イオン吸着体に吸着されているとき、溶離液を通流し前記イオン吸着体に吸着された前記目的元素を含む化学種または前記極性が変換された目的元素を含む化学種を分離し回収する工程を備えたことを特徴とする元素分離方法。
【請求項５】
請求項３に記載の元素分離方法において、
前記第一の工程の前に、前記目的元素を含む溶液のｐＨを測定し、測定結果に基づき所定のｐＨに調整する工程を有することを特徴とする元素分離方法。
【請求項６】
目的元素を含む溶液を導入し、電極への印加電圧を調整することにより、前記目的元素を含む化学種のみの極性を変換するよう前記溶液の酸化還元電位を調整する酸化還元電位調整装置と、
極性変換後の前記目的元素を含む化学種を含む溶液を導入し、前記極性が変換された目的元素を含む化学種及び前記溶液中の不純物のうち何れか一方のみを選択的に吸着するイオン吸着装置と、
を備えたことを特徴とする元素分離システム。
【請求項７】
請求項６に記載の元素分離システムにおいて、
前記目的元素を含む化学種の極性の変換は、正負の極性の変更、０価から正の電荷への変更または０価から負の電荷への変更であることを特徴とする元素分離システム。
【請求項８】
請求項７に記載の元素分離システムにおいて、
前記イオン吸着装置は、内部に正イオンまたは負イオンを吸着するイオン吸着樹脂が充填されたイオン吸着塔であることを特徴とする元素分離システム。
【請求項９】
請求項７に記載の元素分離システムにおいて、
前記イオン吸着部に溶離液を通流し、前記イオン吸着部に吸着された前記極性変換後の前記目的元素を含む化学種を分離し回収する目的元素回収部を備えたことを特徴とする元素分離システム。
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
目的元素を含む溶液の酸化還元電位を、電極への印加電圧を調整することにより、前記目的元素を含む化学種のみの極性を正負で逆転し得る電位に調整する第一の工程と、
前記酸化還元電位調整後の溶液をイオン吸着体に導入し、前記極性が正負で逆転された目的元素を含む化学種及び前記溶液中の不純物元素の化学種のうち何れか一方のみを前記イオン吸着体に選択的に吸着させる第二の工程と、
を備え、前記溶液から目的元素を分離することを特徴とする元素分離方法。
【請求項２】
目的元素を含む溶液の酸化還元電位を、電極への印加電圧を調整することにより、前記溶液に含まれる不純物元素を含む化学種のみの極性を正負で逆転し得る電位に調整する第一の工程と、
前記酸化還元電位調整後の溶液をイオン吸着体に導入し、前記極性が正負で逆転された不純物元素を含む化学種及び前記目的元素を含む化学種のうち何れか一方のみを前記イオン吸着体に選択的に吸着させる第二の工程と、
を備え、前記溶液から目的元素を分離することを特徴とする元素分離方法。
【請求項３】
請求項１または請求項２に記載の元素分離方法において、
前記目的元素を含む化学種または前記極性が正負で逆転された目的元素を含む化学種が前記イオン吸着体に吸着されているとき、溶離液を通流し前記イオン吸着体に吸着された前記目的元素を含む化学種または前記極性が正負で逆転された目的元素を含む化学種を分離し回収する工程を備えたことを特徴とする元素分離方法。
【請求項４】
請求項３に記載の元素分離方法において、
前記第一の工程の前に、前記目的元素を含む溶液のｐＨを測定し、測定結果に基づき所定のｐＨに調整する工程を有することを特徴とする元素分離方法。
【請求項５】
目的元素を含む溶液を導入し、電極への印加電圧を調整することにより、前記目的元素を含む化学種のみの極性を正負で逆転するよう前記溶液の酸化還元電位を調整する酸化還元電位調整装置と、
極性が正負で逆転された前記目的元素を含む化学種を含む溶液を導入し、前記極性が正負で逆転された目的元素を含む化学種及び前記溶液中の不純物のうち何れか一方のみを選択的に吸着するイオン吸着装置と、
を備えたことを特徴とする元素分離システム。
【請求項６】
請求項５に記載の元素分離システムにおいて、
前記イオン吸着装置は、内部に正イオンまたは負イオンを吸着するイオン吸着樹脂が充填されたインオン吸着塔であることを特徴とする元素分離システム。 
【請求項７】
請求項５に記載の元素分離システムにおいて、
前記イオン吸着部に溶離液を通流し、前記イオン吸着部に吸着された前記極性が正負で逆転された前記目的元素を含む化学種を分離し回収する目的元素回収部を備えたことを特徴とする元素分離システム。 
【手続補正２】
【補正対象書類名】明細書
【補正対象項目名】０００９
【補正方法】変更
【補正の内容】
【０００９】
上記課題を解決するため、本発明の元素分離方法は、（１）目的元素を含む溶液の酸化還元電位を、電極への印加電圧を調整することにより、前記目的元素を含む化学種のみの極性を正負で逆転し得る電位に調整する第一の工程と、（２）前記酸化還元電位調整後の溶液をイオン吸着体に導入し、前記極性が正負で逆転された目的元素を含む化学種及び前記溶液中の不純物元素の化学種のうち何れか一方のみを前記イオン吸着体に選択的に吸着させる第二の工程と、を備え、前記溶液から目的元素を分離することを特徴とする。
【手続補正３】
【補正対象書類名】明細書
【補正対象項目名】００１０
【補正方法】変更
【補正の内容】
【００１０】
また、本発明の元素分離システムは、（１）目的元素を含む溶液を導入し、電極への印加電圧を調整することにより、前記目的元素を含む化学種のみの極性を正負で逆転するよう前記溶液の酸化還元電位を調整する酸化還元電位調整装置と、（２）極性が正負で逆転された前記目的元素を含む化学種を含む溶液を導入し、前記極性が正負で逆転された目的元素を含む化学種及び前記溶液中の不純物のうち何れか一方のみを選択的に吸着するイオン吸着装置と、を備えたことを特徴とする。
【手続補正４】
【補正対象書類名】明細書
【補正対象項目名】００２３
【補正方法】変更
【補正の内容】
【００２３】
不純物元素回収槽１０５は、溶離液タンク１０４よりイオン交換樹脂塔１０２に供給された溶離液により、イオン交換樹脂に選択的に吸着された不純物元素ＭＢを含む化学種がイオン交換樹脂より分離され、流出する溶離液を回収することで、不純物元素ＭＢを回収する。
【手続補正５】
【補正対象書類名】明細書
【補正対象項目名】００２７
【補正方法】変更
【補正の内容】
【００２７】
酸化還元電位調整工程２では、図３に示す酸化還元電位調整装置１０１内の負極室１１側に配置されたメッシュ電極１４及び正極室１２側に配置された板状電極１５への印加電圧を調整することで、目的元素ＭＡを含む化学種ＭＡＯｘ −を正の極性の電荷を持つ還元状態の化学種ＭＡＲＥＤ ＋へ変換する。他方、不純物元素ＭＢを含む化学種は負の極性の電荷を持つ酸化状態の化学種ＭＢＯｘ −のまま溶液中に溶存する。すなわち、目的元素ＭＡを含む化学種の極性のみが負から正へと変換される。ここで、例えば目的元素ＭＡをバナジウム（Ｖ）、不純物元素ＭＢをタングステン（Ｗ）とした場合、酸化還元電位調整工程により、バナジウムを含む化学種であるオキソアニオンＨ３Ｖ２Ｏ７ −はバナジウムを含む化学種であるオキソカチオンＶＯ＋に変換される。また、不純物元素であるタングステンを含む化学種の極性はオキソアニオンＷＯ4 2−のまま変換されない。よって、目的元素ＭＡを含む化学種の極性のみが変換される。
【手続補正６】
【補正対象書類名】明細書
【補正対象項目名】００２８
【補正方法】変更
【補正の内容】
【００２８】
なお、酸化還元電位調整工程２において、不純物元素ＭＢを含む化学種の極性のみを変換し、目的元素ＭＡを含む化学種の極性は変換されぬよう酸化還元電位を調整するよう構成してもよい。
【手続補正７】
【補正対象書類名】明細書
【補正対象項目名】００３８
【補正方法】変更
【補正の内容】
【００３８】
図４に示す酸化還元電位調整装置１０１では、注入ポート７より目的元素ＭＡを及び不純物元素ＭＢを含有する水溶液が負極室１１に導入される。ここで、目的元素ＭＡはバナジウム（Ｖ）、不純物元素をＭＢはタングステン（Ｗ）とした場合、上述のとおり、バナジウムを含む化学種であるオキソアニオンＨ3Ｖ2Ｏ7 −、タングステンを含む化学種であるオキソアニオンＷＯ4 2−が溶存する水溶液が負極室１１へ導入される。また、正極室１２に注入ポート８より導入される塩化ナトリウム水溶液は、図３と同様に攪拌子１７により所定の攪拌速度にて攪拌される。ここで、負極室１１には、図３に示した攪拌子１６が備えられていないものの、メッシュ電極１４及び板状電極１５を介してそれぞれ負極室１１内の上記目的元素及び不純元素の化学種を含む水溶液、正極室１２内の塩化ナトリウム水溶液に電位が付加され、その電位が調整される。
【手続補正８】
【補正対象書類名】明細書
【補正対象項目名】００５７
【補正方法】変更
【補正の内容】
【００５７】
負イオン交換樹脂のイオン交換に寄与する末端基の構造より、図７に示した構造をモデル化合物として採用し、各イオン吸着体のモデル化合物２１として採用し、各イオン吸着前後での生成エンタルピー変化およびエントロピー変化を計算した。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
目的元素を含む溶液の酸化還元電位を、電極への印加電圧を調整することにより、前記目的元素を含む化学種のみの極性を正負で逆転し得る電位に調整する第一の工程と、
前記酸化還元電位調整後の溶液をイオン吸着体に導入し、前記極性が正負で逆転された目的元素を含む化学種及び前記溶液中の不純物元素の化学種のうち何れか一方のみを前記イオン吸着体に選択的に吸着させる第二の工程と、
を備え、前記溶液から目的元素を分離することを特徴とする元素分離方法。
【請求項２】
目的元素を含む溶液の酸化還元電位を、電極への印加電圧を調整することにより、前記溶液に含まれる不純物元素を含む化学種のみの極性を正負で逆転し得る電位に調整する第一の工程と、
前記酸化還元電位調整後の溶液をイオン吸着体に導入し、前記極性が正負で逆転された不純物元素を含む化学種及び前記目的元素を含む化学種のうち何れか一方のみを前記イオン吸着体に選択的に吸着させる第二の工程と、
を備え、前記溶液から目的元素を分離することを特徴とする元素分離方法。
【請求項３】
請求項１または請求項２に記載の元素分離方法において、
前記目的元素を含む化学種または前記極性が正負で逆転された目的元素を含む化学種が前記イオン吸着体に吸着されているとき、溶離液を通流し前記イオン吸着体に吸着された前記目的元素を含む化学種または前記極性が正負で逆転された目的元素を含む化学種を分離し回収する工程を備えたことを特徴とする元素分離方法。
【請求項４】
請求項３に記載の元素分離方法において、
前記第一の工程の前に、前記目的元素を含む溶液のｐＨを測定し、測定結果に基づき所定のｐＨに調整する工程を有することを特徴とする元素分離方法。
【請求項５】
目的元素を含む溶液を導入し、電極への印加電圧を調整することにより、前記目的元素を含む化学種のみの極性を正負で逆転するよう前記溶液の酸化還元電位を調整する酸化還元電位調整装置と、
極性が正負で逆転された前記目的元素を含む化学種を含む溶液を導入し、前記極性が正負で逆転された目的元素を含む化学種及び前記溶液中の不純物のうち何れか一方のみを選択的に吸着するイオン吸着装置と、
を備えたことを特徴とする元素分離システム。
【請求項６】
請求項５に記載の元素分離システムにおいて、
前記イオン吸着装置は、内部に正イオンまたは負イオンを吸着するイオン吸着樹脂が充填されたインオン吸着塔であることを特徴とする元素分離システム。 
【請求項７】
請求項５に記載の元素分離システムにおいて、
前記イオン吸着装置に溶離液を通流し、前記イオン吸着装置に吸着された前記極性が正負で逆転された前記目的元素を含む化学種を分離し回収する目的元素回収部を備えたことを特徴とする元素分離システム。
【国際調査報告】
2015075798.tif 000011
2015075798.tif 000012
2015075798.tif 000013
2015075798.tif 000014